(57)【特許請求の範囲】
【請求項１】
シリカ粒子の表面に、生体分子及びコポリマーがそれぞれ吸着又は結合した複合粒子からなる標識試薬シリカナノ粒子であって、
前記生体分子が、抗原、抗体、ＤＮＡ、ＲＮＡ、糖、糖鎖、リガンド、受容体、タンパク質及びペプチドからなる群から選ばれた少なくとも１種であり、
前記標識試薬シリカナノ粒子の平均粒径が２０ｎｍ〜５００ｎｍであり、
前記コポリマーが、ホスホリルコリン基を含むモノマーとビニルモノマーとのコポリマーである、
標識試薬シリカナノ粒子。
【請求項２】
前記コポリマーのＨＬＢ値が８〜１９．５であり、
前記コポリマーの吸着又は結合量が、標識試薬シリカナノ粒子１ｍｇに対して、５〜１００μｇである、
請求項１記載の標識試薬シリカナノ粒子。
【請求項３】
前記ホスホリルコリン基を含むモノマーが２−メタクリロイルオキシエチルホスホリルコリンである、請求項１又は２に記載の標識試薬シリカナノ粒子。
【請求項４】
前記ビニルモノマーが、メタクリル酸ｎ−ブチル、アクリル酸ｎ−ブチル、メタクリル酸メチル、アクリル酸メチル、メタクリル酸エチル、アクリル酸エチル、メタクリル酸ブチル、アクリル酸ブチル、メタクリル酸ペンチル、アクリル酸ペンチル、メタクリル酸ヘキシル、アクリル酸ヘキシル、メタクリル酸ヘプチル、アクリル酸ヘプチル、メタクリル酸オクチル、アクリル酸オクチル、メタクリル酸ドデシル、アクリル酸ドデシル、２−ヒドロキシエチルメタクリレート、メタクリレート、スチレン、α−メチルスチレン、メチル核置換スチレン、クロロ核置換スチレン、塩化ビニル、塩化ビニリデン、エチレン、プロピレン、イソブチレン、酢酸ビニル、プロピオン酸ビニル、エチルビニルエーテル、ｎ−ブチルビニルエーテル、ジエチルイタコネート及びジ−ｎ−ブチルイタコネートからなる群より選ばれる少なくとも１種である、請求項１〜３のいずれか１項記載の標識試薬シリカナノ粒子。
【請求項５】
ｐＨ７の純水中におけるζ電位の絶対値が１〜７０ｍＶである、請求項１〜４のいずれか１項記載の標識試薬シリカナノ粒子。
【請求項６】
請求項１〜５のいずれか１項記載の標識試薬シリカナノ粒子を用いた、ラテラルフロー用標識試薬シリカナノ粒子。
【請求項７】
請求項１〜５のいずれか１項記載の標識試薬シリカナノ粒子を緩衝液に分散して得られる、シリカナノ粒子コロイド。
【請求項８】
請求項１〜５のいずれか１項記載の標識試薬シリカナノ粒子又は請求項６記載のラテラルフロー用標識試薬シリカナノ粒子を含浸し、乾燥して得られる、ラテラルフロー用コンジュゲートパッド。
【請求項９】
請求項１〜５のいずれか１項記載の標識試薬シリカナノ粒子又は請求項６記載のラテラルフロー用標識試薬シリカナノ粒子を含有する、イムノクロマトグラフィー用テストストリップ。
【請求項１０】
シリカ粒子の表面に、生体分子及びコポリマーがそれぞれ吸着又は結合した複合粒子の製造方法であって、
前記生体分子が、抗原、抗体、ＤＮＡ、ＲＮＡ、糖、糖鎖、リガンド、受容体、タンパク質及びペプチドからなる群から選ばれた少なくとも１種であり、
前記複合粒子の平均粒径が２０ｎｍ〜５００ｎｍであり、
前記コポリマーが、ホスホリルコリン基を含むモノマーとビニルモノマーとのコポリマーであり、
シリカ粒子の表面に生体分子が吸着又は結合するシリカ粒子／生体分子の複合粒子のコロイドに対して前記コポリマーを０．０１〜１重量％で混合し、シリカ粒子／生体分子の複合粒子の表面に前記コポリマーを吸着又は結合させる、
複合粒子の製造方法。
【請求項１１】
請求項１〜５のいずれか１項記載の標識試薬シリカナノ粒子又は請求項６記載のラテラルフロー用標識試薬シリカナノ粒子を用いて標的物質を特異的に捕捉し、標的物質を捕捉した粒子の標識を観察することで標的物質の検出を行う、標的物質の検出方法。
【発明の詳細な説明】
【技術分野】
【０００１】
本発明は、標識試薬シリカナノ粒子に関する。
【背景技術】
【０００２】
近年、数ｎｍ〜１μｍ程度の微粒子が様々な分野に応用され、注目を集めている。例えば、吸着剤、触媒などに用いられる、多孔質シリカ粒子やゼオライト粒子、顔料に用いられるカーボンブラック、金属酸化物粒子、無機化合物粒子、導電材料に使われる金属ナノ粒子、樹脂の補強剤に使われるシリカ粒子など粒子の材質および用途は多岐にわたる。また、半導体ナノ粒子や、蛍光物質を封入したシリカ粒子等の蛍光ナノ粒子は、特にバイオ分野において、新たな蛍光標識剤として、蛍光試薬への応用が期待されている。
蛍光ナノ粒子を用いた蛍光試薬は、蛍光粒子表面にタンパク質やＤＮＡ等の生体分子が結合したものであり、このタンパク質やＤＮＡ等の生体分子が特定の生体分子と相互作用することによって、生体分子の検出、定量、染色等に利用されるものである。
【０００３】
蛍光ナノ粒子を用いた生体分子の検出、定量等に利用する蛍光試薬は蛍光強度が高く、高感度試薬として用いられる（例えば、特許文献１〜３参照）。しかし、蛍光ナノ粒子は既存の有機分子の色素に比べて、下記の問題点がある。（１）粒子同士の凝集が起こり粒子が沈殿して、粒子表面に結合した生体分子の反応性が低下する。（２）粒子が基板やメンブレンに非特異的に吸着し、ノイズレベルやバックグラウンドが上がったり、擬陽性反応が起こる。（３）サンプルに含まれる不純物が粒子表面に結合することによって生体分子の活性が低下する。
以上のような問題点が、蛍光ナノ粒子を生体分子の検出、定量等に用いる上で課題となっている。
【先行技術文献】
【特許文献】
【０００４】
【特許文献１】特開２００９−２７４９２３号公報
【特許文献２】特開２００９−１６２５３７号公報
【特許文献３】国際公開第２００７／００７８４９号パンフレット
【発明の開示】
【発明が解決しようとする課題】
【０００５】
上記の問題点に鑑み、本発明は、粒子の分散性が高く、粒子同士の凝集が起こりにくく、非特異的な吸着が少なく、生体分子の反応性が高い、標識試薬シリカナノ粒子、並びに前記粒子からなるシリカナノ粒子コロイド、ラテラルフロー用コンジュゲートパッド及びイムノクロマトグラフィー用テストストリップを提供することを課題とする。
さらに、本発明は、測定結果の再現性に優れ、信頼性が高く、シグナル／ノイズ比の高い、標的物質の検出方法を提供することを課題とする。
【課題を解決するための手段】
【０００６】
本発明者等は上記課題に鑑み鋭意検討を行った。その結果、生体分子が結合又は吸着するシリカナノ粒子に、ホスホリルコリン基を含むコポリマーを粒子洗浄工程で添加し、前記シリカナノ粒子表面に吸着させることにより、粒子や粒子表面の抗体の凝集が抑制され、分散性の高い標識試薬シリカナノ粒子が得られることを見い出した。本発明はこれらの知見に基づいて完成するに至った。
【０００７】
上記課題は以下の手段により解決される。
（１）シリカ粒子の表面に、生体分子及びコポリマーがそれぞれ吸着又は結合した複合粒子からなる標識試薬シリカナノ粒子であって、
前記生体分子が、抗原、抗体、ＤＮＡ、ＲＮＡ、糖、糖鎖、リガンド、受容体、タンパク質及びペプチドからなる群から選ばれた少なくとも１種であり、
前記標識試薬シリカナノ粒子の平均粒径が２０ｎｍ〜５００ｎｍであり、
前記コポリマーが、ホスホリルコリン基を含むモノマーとビニルモノマーとのコポリマーである、
標識試薬シリカナノ粒子。
（２）前記コポリマーのＨＬＢ値が８〜１９．５であり、前記コポリマーの吸着又は結合量が、標識試薬シリカナノ粒子１ｍｇに対して、５〜１００μｇである、前記（１）項記載の標識試薬シリカナノ粒子。
（３）前記ホスホリルコリン基を含むモノマーが２−メタクリロイルオキシエチルホスホリルコリンである、前記（１）又は（２）項に記載の標識試薬シリカナノ粒子。
（４）前記ビニルモノマーが、メタクリル酸ｎ−ブチル、アクリル酸ｎ−ブチル、メタクリル酸メチル、アクリル酸メチル、メタクリル酸エチル、アクリル酸エチル、メタクリル酸ブチル、アクリル酸ブチル、メタクリル酸ペンチル、アクリル酸ペンチル、メタクリル酸ヘキシル、アクリル酸ヘキシル、メタクリル酸ヘプチル、アクリル酸ヘプチル、メタクリル酸オクチル、アクリル酸オクチル、メタクリル酸ドデシル、アクリル酸ドデシル、２−ヒドロキシエチルメタクリレート、メタクリレート、スチレン、α−メチルスチレン、メチル核置換スチレン、クロロ核置換スチレン、塩化ビニル、塩化ビニリデン、エチレン、プロピレン、イソブチレン、酢酸ビニル、プロピオン酸ビニル、エチルビニルエーテル、ｎ−ブチルビニルエーテル、ジエチルイタコネート及びジ−ｎ−ブチルイタコネートからなる群より選ばれる少なくとも１種である、前記（１）〜（３）のいずれか１項記載の標識試薬シリカナノ粒子。
（５）ｐＨ７の純水中におけるζ電位の絶対値が１〜７０ｍＶである、前記（１）〜（４）のいずれか１項記載の標識試薬シリカナノ粒子。
（６）前記（１）〜（５）のいずれか１項記載の標識試薬シリカナノ粒子を用いた、ラテラルフロー用標識試薬シリカナノ粒子。
【０００８】
（７）前記（１）〜（５）のいずれか１項記載の標識試薬シリカナノ粒子を緩衝液に分散して得られる、シリカナノ粒子コロイド。
（８）前記（１）〜（５）のいずれか１項記載の標識試薬シリカナノ粒子又は前記（６）項記載のラテラルフロー用標識試薬シリカナノ粒子を含浸し、乾燥して得られる、ラテラルフロー用コンジュゲートパッド。
（９）前記（１）〜（５）のいずれか１項記載の標識試薬シリカナノ粒子又は前記（６）項記載のラテラルフロー用標識試薬シリカナノ粒子を含有する、イムノクロマトグラフィー用テストストリップ。
【０００９】
（１０）シリカ粒子の表面に、生体分子及びコポリマーがそれぞれ吸着又は結合した複合粒子の製造方法であって、
前記生体分子が、抗原、抗体、ＤＮＡ、ＲＮＡ、糖、糖鎖、リガンド、受容体、タンパク質及びペプチドからなる群から選ばれた少なくとも１種であり、
前記複合粒子の平均粒径が２０ｎｍ〜５００ｎｍであり、
前記コポリマーが、ホスホリルコリン基を含むモノマーとビニルモノマーとのコポリマーであり、
シリカ粒子の表面に生体分子が吸着又は結合するシリカ粒子／生体分子の複合粒子のコロイドに対して前記コポリマーを０．０１〜１重量％で混合し、シリカ粒子／生体分子の複合粒子の表面に前記コポリマーを吸着又は結合させる、
複合粒子の製造方法。
（１１）前記（１）〜（５）のいずれか１項記載の標識試薬シリカナノ粒子又は前記（６）項記載のラテラルフロー用標識試薬シリカナノ粒子を用いて標的物質を特異的に捕捉し、標的物質を捕捉した粒子の標識を観察することで標的物質の検出を行う、標的物質の検出方法。
【発明の効果】
【００１０】
本発明の標識試薬シリカナノ粒子は、粒子表面のホスホリルコリン基により粒子同士の凝集が抑制されるため、分散性が高い。さらに、標識試薬シリカナノ粒子表面に吸着したホスホリルコリン基を含むコポリマーのホスホリルコリン基によって、基板やメンブレンとの非特異的な吸着が抑制される。また、非特異的な吸着が抑制されるので、擬陽性が生じにくくなる。
ここで、「非特異的な吸着」とは、特定の部位又はリガンドに対する特異的な結合以外の吸着をいい、意図する以外の吸着現象をいう。
また、「擬陽性」とは、標的物質を標識試薬シリカナノ粒子で標識することでその有無を判定する標的物質の検出方法において、標的物質が含まれないにもかかわらず判定部が標識され、陽性と判定されてしまう現象である。
【００１１】
さらに、本発明の標識試薬シリカナノ粒子は、ホスホリルコリン基を含むコポリマーにより、標識試薬シリカナノ粒子表面に吸着又は結合する生体分子同士の凝集が抑制されるため、生体分子の反応性が高い。さらに、生体分子と粒子との吸着の仕方が変化することによって生体分子の配向性が変化し生体分子の反応性が低下することを防止するので、粒子の反応性が向上する。例えば、抗体のＦａｂ部位や抗原のエピトープなど、生体分子が機能を発現するために必須の部位が粒子表面に接する形で粒子と吸着すると生体分子の機能発現は阻害される。しかし、本発明における複合粒子は粒子表面の抗体の凝集が抑制されるので、測定結果の再現性に優れ、信頼性が高く、シグナル／ノイズ比の高い、標的物質の検出方法を提供することができる。
【００１２】
また、本発明の標的物質の検出方法は、標識試薬シリカナノ粒子表面に結合又は吸着した生体分子の活性の低下がホスホリルコリン基を含むコポリマーによって防止されているので、シグナル／ノイズ比の高い極微量標的試料の高感度分析が可能である。
【図面の簡単な説明】
【００１３】
【図１】図１（ａ）は本発明のイムノクロマトグラフィー用テストストリップの一実施形態の平面図を示し、図１（ｂ）は、図１（ａ）で示したイムノクロマト用テストストリップの縦断面図を示す図である。
【図２】参考例１で得られたシリカナノ粒子の透過型電子顕微鏡（ＴＥＭ）写真像を示す図である。
【図３】実施例４における蛍光強度の測定によって得られたメンブレンの蛍光プロファイルを示す図である。
【図４】図３の２つの蛍光プロファイルにおける、テストライン及びコントロールラインにそれぞれ対応するピークの面積強度を示す図である。
【図５】実施例５における、本発明及び比較例の粒子の粒度分布を示す図である。
【発明を実施するための形態】
【００１４】
まず、本発明の標識試薬シリカナノ粒子について説明する。
本発明の標識試薬シリカナノ粒子は、シリカ粒子の表面に生体分子及びホスホリルコリン基を含むコポリマーが吸着又は結合した粒子であって、前記生体分子が、抗原、抗体、ＤＮＡ、ＲＮＡ、糖、糖鎖、リガンド、受容体、タンパク質及びペプチド等からなる群から選ばれた少なくとも１種であることを特徴とする。本発明の標識試薬シリカナノ粒子の表面を修飾する前記生体分子が、標的物質を特異的に認識することにより、標的物質を検出することができる。
本発明において、「吸着」とは、ケイ素原子と酸素原子の親和性に基づく化学的若しくは物理的結合、静電的引力（正電荷と負電荷間に働くクーロン力）、ファンデルワールス力又は疎水性相互作用による一体化をいう。
【００１５】
本発明で用いるシリカ粒子の調製方法に特に制限はなく、任意のいかなる調製方法によって得られたシリカ粒子であってもよい。例えば、Journal  of  Colloid  and  Interface  Science，159，150-157（1993）に記載のゾル−ゲル法が挙げられる。
本発明において、国際公開２００７／０７４７２２Ａ１公報に記載された蛍光色素化合物含有コロイドシリカ粒子の調製方法に準じて得られた、機能性化合物を含有するシリカ粒子を用いることが特に好ましい。前記機能性化合物の具体例としては、蛍光色素化合物、吸光化合物、磁性化合物、放射線標識化合物、ｐＨ感受性色素化合物等が挙げられる。
【００１６】
具体的には、前記機能性化合物を含有するシリカ粒子は、前記機能性化合物とシランカップリング剤とを反応させ、共有結合、イオン結合その他の化学的に結合若しくは吸着させて得られた生成物に１種又は２種以上のシラン化合物を縮重合させシロキサン結合を形成させることにより調製することができる。これによりオルガノシロキサン成分とシロキサン成分とがシロキサン結合してなるシリカ粒子が得られる。
前記機能性化合物を含有するシリカ粒子の好ましい調製方法の態様としては、Ｎ−ヒドロキシスクシンイミド（ＮＨＳ）エステル基、マレイミド基、イソシアナート基、イソチオシアナート基、アルデヒド基、パラニトロフェニル基、ジエトキシメチル基、エポキシ基、シアノ基等の活性基を有する又は付加した前記機能性化合物と、それら活性基と対応して反応する置換基（例えば、アミノ基、水酸基、チオール基）を有するシランカップリング剤とを反応させ、共有結合させて得られた生成物に１又は２種以上のシラン化合物を縮重合させシロキサン結合を形成させることにより調製することができる。
【００１７】
前記シランカップリング剤としてＡＰＳ、シラン化合物としてテトラエトキシシラン（ＴＥＯＳ）を用いた場合を下記に例示する。
【００１８】
【化１】
0005416039.tif 000002
【００１９】
前記活性基を有する又は付加した前記機能性化合物の具体例として、５−（及び−６）−カルボキシテトラメチルローダミン−ＮＨＳエステル（商品名、ｅｍｐ  Ｂｉｏｔｅｃｈ  ＧｍｂＨ社製）、下記式でそれぞれ表されるＤＹ５５０−ＮＨＳエステル又はＤＹ６３０−ＮＨＳエステル（いずれも商品名、Ｄｙｏｍｉｃｓ  ＧｍｂＨ社製）等のＮＨＳエステル基を有する蛍光色素化合物を挙げることができる。
【００２０】
【化２】
0005416039.tif 000003
【００２１】
前記置換基を有するシランカップリング剤の具体例として、γ-アミノプロピルトリエトキシシラン（ＡＰＳ）、３−［２−（２−アミノエチルアミノ）エチルアミノ］プロピル-トリエトキシシラン、Ｎ−２（アミノエチル）３−アミノプロピルメチルジメトキシシラン、３−アミノプロピルトリメトキシシラン等のアミノ基を有するシランカップリング剤を挙げることができる。中でも、ＡＰＳが好ましい。
【００２２】
前記縮重合させる前記シラン化合物としては特に制限はないが、ＴＥＯＳ、γ−メルカプトプロピルトリメトキシシラン（ＭＰＳ）、γ-メルカプトプロピルトリエトキシシラン、γ-アミノプロピルトリエトキシシラン（ＡＰＳ）、３−チオシアナトプロピルトリエトキシシラン、３−グリシジルオキシプロピルトリエトキシシラン、３−イソシアナトプロピルトリエトキシシラン、及び３−［２−（２−アミノエチルアミノ）エチルアミノ］プロピル−トリエトキシシランを挙げることができる。中でも、前記シリカ粒子内部のシロキサン成分を形成する観点からはＴＥＯＳが好ましく、前記シリカ粒子内部のオルガノシロキサン成分を形成する観点からはＭＰＳ又はＡＰＳが好ましい。
【００２３】
上述のように調製すると、球状、もしくは、球状に近いシリカ粒子が製造できる。球状に近いシリカ粒子とは、具体的には長軸と短軸の比が２以下の形状である。
所望の平均粒径のシリカ粒子を得るためには、ＹＭ−１０、ＹＭ−１００（いずれも商品名、ミリポア社製）等の限外ろ過膜を用いて限外ろ過を行い、粒径が大きすぎたり小さすぎる粒子を除去するか、または適切な重力加速度で遠心分離を行い、上清または沈殿のみを回収することで可能である。
【００２４】
前記シリカ粒子の表面に吸着又は結合させる生体分子としては、抗原、抗体、ＤＮＡ、ＲＮＡ、糖、糖鎖、リガンド、受容体、タンパク質又はペプチドが挙げられる。ここで、リガンドとはタンパク質と特異的に結合する物質をいい、例えば、酵素に結合する基質、補酵素、調節因子、あるいはホルモン、神経伝達物質などをいい、低分子量の分子やイオンばかりでなく、高分子量の物質も含む。
【００２５】
本発明に用いるホスホリルコリン基を含むコポリマーは、ホスホリルコリン基を含むモノマーとビニルモノマーのコポリマーであることが好ましい。
【００２６】
本発明において、「ホスホリルコリン基を含むモノマー」とはホスホリルコリン基を修飾基（ペンダント）として有するモノマーをいう。前記ホスホリルコリン基を含むモノマーは特に制限はないが、下記一般式（１）で表されるモノマーが好ましい。
【００２７】
【化３】
0005416039.tif 000004
【００２８】
（一般式中、Ｒは水素原子、アルキル基、ビニル基、アリール基、ハロゲノ基を表す。本発明において、Ｒはアルキル基が好ましく、メチル基がより好ましい。）
【００２９】
前記ビニルモノマーとしては、疎水性ビニルモノマーが好ましく、例えばメタクリル酸ｎ−ブチル、アクリル酸ｎ−ブチル、メタクリル酸メチル、アクリル酸メチル、メタクリル酸エチル、アクリル酸エチル、メタクリル酸ブチル、アクリル酸ブチル、メタクリル酸ペンチル、アクリル酸ペンチル、メタクリル酸ヘキシル、アクリル酸ヘキシル、メタクリル酸ヘプチル、アクリル酸ヘプチル、メタクリル酸オクチル、アクリル酸オクチル、メタクリル酸ドデシル、アクリル酸ドデシル、２−ヒドロキシエチルメタクリレート、メタクリレート、スチレン、α−メチルスチレン、メチル核置換スチレン、クロロ核置換スチレン、塩化ビニル、塩化ビニリデン、エチレン、プロピレン、イソブチレン、エチルビニルエーテル、ｎ−ブチルビニルエーテル、ジエチルイタコネート、ジ−ｎ−ブチルイタコネート等が挙げられる。
【００３０】
アンカー効果によるシリカ粒子表面への吸着性を考慮して、本発明に用いるホスホリルコリン基を含むコポリマーは疎水性のドメインを有することが好ましく、ＨＬＢ値（Hydrophile-Lipophile  Balance）が８〜１９．５（好ましくは、１０〜１８、より好ましくは１２〜１７）であることが好ましい。本発明におけるＨＬＢ値はグリフィン法によって求めた値であり、親水部ｉ及び非親水部ｊからなるホスホリルコリン基を含むコポリマーのＨＬＢ値は下式（２）で定義される値である。
【００３１】
【数１】
0005416039.tif 000005
【００３２】
ホスホリルコリン基を含むコポリマーの分子量は特に制限はないが、重量平均分子量が１０００〜１００００００が好ましい。
【００３３】
本発明のホスホリルコリン基を含むコポリマーのうちホスホリルコリン基を含むモノマー成分の含量はモル比で２０〜９５％が好ましく、３０〜８５がより好ましく、４０〜７５％がさらに好ましい。ホスホリルコリン基を含むモノマー成分が少なすぎると、粒子の分散性向上、非特異的吸着の抑制の効果が低下する。ホスホリルコリン基を含むモノマー成分が多すぎると、シリカ粒子／生体分子との吸着が起こりにくくなる。
【００３４】
前記ホスホリルコリン基を含むコポリマーを調製するには、例えば、特定の重合開始剤の存在下、ホスホリルコリン基を含むモノマーとビニルモノマーとを重合させる方法等により得られる。
前記重合開始剤としては、通常のラジカル重合開始剤であれば特に限定されるものではないが、例えば２，２’−アゾビスイソブチロニトリル、過酸化ベンゾイル、ジイソプロピルペルオキシジカーボネート、ｔ−ブチルペルオキシ−２−エチルヘキサノエート、ｔ−ブチルペルオキシジイソブチレート、過硫酸塩又は過硫酸−亜硫酸水素塩等が挙げられる。重合開始剤の使用量は、全原料モノマー１００重量部に対して０．０１〜１０重量部が好ましく、特に０．１〜５重量部が望ましい。
【００３５】
また、ホスホリルコリン基を含むコポリマーを調製する際の重合条件は、好ましくは３０〜８０℃、特に好ましくは４０〜７０℃において２〜７２時間重合させるのが好ましい。この際、重合反応をより円滑に行うために溶媒を用いてもよく、該溶媒としては、水、メタノール、エタノール、プロパノール、ｔ−ブタノール、ベンゼン、トルエン、ジメチルホルムアミド、テトラヒドロフラン、クロロホルム又はこれらの混合物等を挙げることができる。
【００３６】
本発明の標識試薬シリカナノ粒子の平均粒径が１ｎｍ〜１μｍであることが好ましく、２０ｎｍ〜５００ｎｍであることがより好ましい。
本発明において、前記平均粒径は、透過型電子顕微鏡（ＴＥＭ）、走査型電子顕微鏡（ＳＥＭ）等の画像から無作為に選択した１００個の標識試薬シリカ粒子の合計の投影面積から標識試薬シリカ粒子の占有面積を画像処理装置によって求め、この合計の占有面積を、選択した標識試薬シリカ粒子の個数（１００個）で割った値に相当する円の直径の平均値（平均円相当直径）を求めたものである。
なお、前記平均粒径は、一次粒子が凝集してなる二次粒子を含む概念の後述する「動的光散乱法による粒度」とは異なり、一次粒子のみからなる粒子の平均粒径である。
【００３７】
本明細書において、前記「動的光散乱法による粒度」とは、動的光散乱法により測定され、前記の平均粒径とは異なり、一次粒子だけでなく、一次粒子が凝集してなる二次粒子をも含めた概念であり、前記複合粒子の分散安定性を評価する指標となる。
動的光散乱法による粒度の測定装置としては、ゼータサイザーナノ（商品名；マルバーン社製）が挙げられる。この手法は、微粒子などの光散乱体による光散乱強度の時間変動を測定し、その自己相関関数から光散乱体のブラウン運動速度を計算し、その結果から光散乱体の粒度分布を導出するというものである。
【００３８】
本発明の粒子は粒状物質として単分散であることが好ましく、粒度分布の変動係数いわゆるＣＶ値は特に制限はないが、１０％以下が好ましく、８％以下がより好ましい。
【００３９】
分散媒と、それに対して相対的に運動しているコロイド粒子とが接触したときに界面で電荷分離が起こる。このとき粒子表面には粒子と逆の符号を持ったイオンが集まり、層を形成する。これを電気二重層と呼ぶ。粒子表面に十分近い領域では反対電荷を持ったイオンは表面に強く引き付けられ運動性が無いため固定相と呼ばれる。それより外側のイオンは運動性を有しており拡散層と呼ばれる。また固定層と拡散層の接触面を滑り面と呼ぶ。粒子から十分離れた、電荷が中性となっている領域の電位をゼロと定義したときの滑り面の電位がζ電位（以下、単に「ゼータ電位」ということもある）であり、すなわち界面導電電位である。
【００４０】
前記ゼータ電位は、コロイド粒子の分散安定性、凝集性、表面改質等を評価する上での指標となる。すなわち、コロイド粒子は帯電しており、その帯電による静電的反発力の大きさが前記ゼータ電位の絶対値の大きさに対応しているので、前記ゼータ電位の絶対値の大きさは、コロイド粒子の分散安定性の指標となる（例えば、北原文雄、古澤邦夫、尾崎正孝、大島広行、「Ｚｅｔａ  Ｐｏｔｅｎｔｉａｌゼータ電位：微粒子界面の物理化学」、サイエンティスト社、１９９５参照）。
また、コロイド粒子がマイナスに帯電すると前記ゼータ電位は負の値となるのに対し、コロイド粒子がプラスに帯電すると前記ゼータ電位は正の値となる。
【００４１】
本発明の粒子は、ｐＨ７の純水中におけるゼータ電位の絶対値が１〜７０ｍＶであることが好ましく、４５〜５５ｍＶであることがより好ましい。
前記絶対値が小さすぎると、容易に凝集体が生じる。また、前記絶対値が大きすぎると、静電的相互作用によって非特異的吸着が増大する。
ゼータ電位測定装置としては、ゼータサイザーナノ（商品名、マルバーン社製）、ＥＬＳ−Ｚ１（商品名、大塚電子社製）、ＮＩＣＯＭＰ  ３８０ＺＬＳ（商品名、ＩＢＣ社製）等を用いることができる。
【００４２】
本発明のシリカ粒子／生体分子／ホスホリルコリン基を含むコポリマーの複合粒子の製造方法は、シリカ粒子の表面に生体分子が吸着又は結合するシリカ粒子／生体分子の複合粒子と、ホスホリルコリン基を含むコポリマーとを混合し、前記シリカ粒子／生体分子の複合粒子の表面に前記ホスホリルコリン基を含むコポリマーを吸着又は結合させる工程を有することを特徴とする。
シリカ粒子と生体分子とを吸着または共有結合により結合する方法については特に制限はないが、シリカ粒子と生体分子とを吸着させる方法については、例えば緩衝液に分散したシリカ粒子の分散液に生体分子を加え、混合または静置する方法が挙げられる。
【００４３】
また、非プロトン性溶媒に分散したシリカ粒子の分散液に、２個以上の架橋性官能基を有する架橋性化合物を含有させ、シリカ粒子表面に架橋性官能基を導入し、この架橋性官能基を用いて生体分子を共有結合により結合させてもよいし、シリカ粒子表面にアルギン酸等のカルボキシル基を有する高分子を結合させることで導入したカルボキシル基に、ＥＤＣなどの縮合剤を用いて生体分子をアミド結合で結合させてもよい（特願２００８−２７１４４７、特許第４３３００２５号明細書参照）。
【００４４】
シリカ粒子／生体分子の複合粒子に、ホスホリルコリン基を含むコポリマーを吸着させる工程については、シリカ粒子／生体分子の複合粒子の分散液にホスホリルコリン基を含むコポリマーを加え、混合または静置する方法が挙げられる。シリカ粒子／生体分子の複合粒子とホスホリルコリン基を含むコポリマーとを混合することで、ホスホリルコリン基を含むコポリマーの疎水性ドメインが、シリカ粒子表面の疎水性部分と疎水性相互作用によって吸着又は結合する。
【００４５】
シリカ粒子／生体分子の複合粒子の分散媒としては、緩衝液が好ましく、リン酸緩衝液、ＰＢＳ（リン酸緩衝食塩水）、Ｔｒｉｓ緩衝液、ＨＥＰＥＳ緩衝液等の緩衝液が好ましい。また、シリカ粒子／生体分子の複合粒子の分散媒に対するシリカ粒子／生体分子の複合粒子の濃度については、前記複合粒子が分散していれば特に問題はないが、０．０１〜１０重量％が好ましい。
【００４６】
シリカ粒子／生体分子と混合するホスホリルコリン基を含むコポリマーの量は、シリカ粒子／生体分子の複合粒子のコロイドに対して、０．０１〜１重量％が好ましく、０．０４〜０．３重量％がより好ましい。ホスホリルコリン基を含むコポリマーの量が少なすぎると、十分な量の吸着が起こらず、十分な効果が得られない。
【００４７】
シリカ粒子／生体分子の複合粒子の分散液とホスホリルコリン基を含むコポリマーとを混合又は静置する時間については、１分〜１時間が好ましい。また、ホスホリルコリン基を含むコポリマーを加え、混合または静置する操作は２回または３回繰り返して行っても良い。
【００４８】
本発明の標識試薬シリカナノ粒子において、前記ホスホリルコリン基を含むコポリマーの吸着又は結合量は、標識試薬シリカナノ粒子１ｍｇに対して、５〜１００μｇが好ましく、７〜６０μｇがより好ましく、１０〜４０μｇがさらに好ましい。
【００４９】
本発明のシリカナノ粒子コロイドは、本発明の標識試薬シリカナノ粒子を緩衝液に分散してなる。
前記シリカナノ粒子コロイドの緩衝液については特に制限はなく、前記複合粒子を均一に分散するものであればよく、ＰＢＳ（リン酸緩衝食塩水）、Ｔｒｉｓ緩衝液、ＨＥＰＥＳ緩衝液等が挙げられる。
【００５０】
また、本発明のシリカナノ粒子コロイドには、前述の非特異的吸着をさらに防止する観点から、ポリエチレングリコール（ＰＥＧ）、血清アルブミン（ＢＳＡ）などの任意のブロッキング剤を含有させてもよい。
【００５１】
本発明の標識試薬シリカナノ粒子は、蛍光、吸光、磁性、放射線、ｐＨ感受性等の標識が付与されたシリカ粒子の表面に生体分子及びホスホリルコリン基を含むコポリマーを吸着又は結合することで得られる。前記標識を付与する方法としては、前述のように、蛍光色素化合物、吸光化合物、磁性化合物、放射線標識化合物、ｐＨ感受性色素化合物等の前記機能性化合物を含有するシリカ粒子を用いて前記複合粒子を製造する方法などが挙げられる。
【００５２】
次に、本発明の標的物質の検出方法について説明する。
本発明の標的物質の検出方法は、毛細管現象等を利用して移動する標識試薬シリカナノ粒子を利用して、判定部で前記粒子を集積させ、判定を行う検出方法であり、例えばイムノクロマト法やマイクロ流路チップ等を利用して行うことができる。
本発明の標識試薬シリカナノ粒子はラテラルフロー用標識試薬シリカナノ粒子として好適に用いることができる。さらに、本発明の標的物質の検出方法において、ラテラルフロータイプのイムノクロマト法を利用して標的物質を検出することが好ましい。
【００５３】
本発明の標的物質の検出方法の一例として、イムノクロマトグラフィー用テストストリップを用いた標的物質の検出方法について説明する。
本発明のイムノクロマトグラフィー用テストストリップは、
（１）試料添加用部材（サンプルパッド）と本発明の標識試薬シリカナノ粒子又はラテラルフロー用標識試薬シリカナノ粒子を含浸し、乾燥して得られる部材（コンジュゲートパッド）とが、
（２）前記コンジュゲートパッドと抗体固定化部を有するメンブレン（抗体固定化メンブレン）とが、並びに
（３）前記抗体固定化メンブレンと吸収パッドとが
相互に毛細管現象が生じるように直列連結していることが好ましい。
【００５４】
図１（ａ）及び（ｂ）を参照して、本発明のイムノクロマトグラフィー用テストストリップの好ましい１つの実施形態について説明するが、本発明はこれに制限するものではない。
図１（ａ）は、本発明のイムノクロマトグラフィー用テストストリップの好ましい一実施形態の平面図を示し、図１（ｂ）は、図１（ａ）で示したイムノクロマトグラフィー用テストストリップの縦断面図を示す図である。
本発明のイムノクロマトグラフィー用テストストリップ１は、サンプルパッド２、コンジュゲートパッド３、抗体固定化メンブレン４、吸収パッド５からなることが好ましい。上記各構成部材は粘着剤付きバッキングシート６により裏打ちされていることが好ましい。
【００５５】
前記抗体固定化メンブレン４における抗体固定化部に、標的物質の有無を判定、すなわち陽性陰性を判定するための標的物質捕捉用抗体が固定化されたテストライン４１を設ける。抗体固定化メンブレン４には、標識試薬シリカナノ粒子又はラテラルフロー用標識試薬シリカナノ粒子を捕捉するための抗体が固定化されたコントロールライン４２を含むことが好ましい。
【００５６】
本発明において、検出、定量の対象としての標的物質は、抗原、抗体、ＤＮＡ、ＲＮＡ、糖、糖鎖、リガンド、受容体、ペプチド、化学物質等が挙げられる。
本発明において、標的物質を含有する試料としては特に制限ないが、尿、血液などの液体試料が挙げられる。
【００５７】
次に、上記各部材について説明する。
１）サンプルパッド２
サンプルパッド２は標的物質を含むサンプルを滴下する構成部材である。
【００５８】
２）コンジュゲートパッド３
コンジュゲートパッド３は本発明の標識試薬シリカナノ粒子又はラテラルフロー用標識試薬シリカナノ粒子が含浸された構成部材であり、サンプルパッド２から毛細管現象により移動してきた試料に含まれる標的物質が抗原抗体反応等の特異的分子認識反応で、前記標識試薬シリカナノ粒子又はラテラルフロー用標識試薬シリカナノ粒子によって捕捉され、標識される部分である。
コンジュゲートパッド３における単位面積（ｃｍ2）当たりの前記標識試薬シリカナノ粒子又はラテラルフロー用標識試薬シリカナノ粒子の含有量は特に制限はないが１μｇ〜１００μｇが好ましい。含浸方法としては、前記標識試薬シリカナノ粒子又はラテラルフロー用標識試薬シリカナノ粒子の分散液を塗布、滴下ないしは噴霧後、乾燥する方法等が挙げられる。
【００５９】
３）抗体固定化メンブレン４
メンブレン４は前記標識試薬シリカナノ粒子又はラテラルフロー用標識試薬シリカナノ粒子により標識された標的物質が毛細管現象によって移動する構成部材であり、固定化抗体−標的物質−標識試薬シリカナノ粒子からなるサンドイッチ型免疫複合体形成反応が行われる抗体固定化部（判定部）を有する。
前記メンブレンにおける前記抗体固定化部（判定部）の形状としては局所的に捕捉用抗体が固定化されている限り特に制限はなく、ライン状、円状、帯状等が挙げられるが、ライン状であることが好ましく、幅０．５〜１．５ｍｍのライン状であることがより好ましい。
【００６０】
固定化抗体−標的物質−標識試薬シリカナノ粒子又はラテラルフロー用標識試薬シリカナノ粒子からなるサンドイッチ型免疫複合体形成反応により抗体固定化部（判定部）に、前記標識試薬シリカナノ粒子又はラテラルフロー用標識試薬シリカナノ粒子により標識された標的物質が捕捉され、形成された前記複合体中の前記標識試薬シリカナノ粒子又はラテラルフロー用標識試薬シリカナノ粒子に由来する発色又は蛍光等の標識の程度により標的物質の有無を判定、すなわち陽性陰性を判定することができる。すなわち、前記抗体固定化部（判定部）に標識試薬シリカナノ粒子又はラテラルフロー用標識試薬シリカナノ粒子が濃縮され、着色シグナル等として目視的に、又は検出機器を用いて検出、判定できる。
【００６１】
前記サンドイッチ型免疫複合体形成反応を充分に完了させるため、あるいは液体試料中の着色又は蛍光物質等の標識による測定への影響や標的物質と結合していない標識試薬シリカナノ粒子又はラテラルフロー用標識試薬シリカナノ粒子による測定への影響を回避するため、抗体固定化メンブレンにおける判定部は、前記コンジュゲートパッドとの連結端及び前記吸収パッドとの連結端からある程度離れた位置（例えば、前記メンブレンの中程など）に設けておくことが好ましい。
【００６２】
前記抗体固定化部（判定部）における抗体固定化量は特に制限ないが、形状がライン状の場合、単位長さ（ｃｍ）当たりの０．５μｇ〜５μｇが好ましい。固定化方法としては、抗体溶液を塗布、滴下ないしは噴霧後、乾燥して物理吸着により固定化する方法等が挙げられる。
前述の抗体固定化後に、非特異的吸着による測定への影響を防止するために前記抗体固定化メンブレン全体をいわゆるブロッキング処理を施しておくことが好ましい。例えば、アルブミン、カゼイン、ポリビニルアルコール等のブロッキング剤を含有する緩衝液中に適当な時間浸漬した後乾燥する方法等が挙げられる。市販の前記ブロッキング剤としては、例えば、スキムミルク（ＤＩＦＣＯ社製）、４％ブロックエース（明治乳業社製）などが挙げられる。
【００６３】
４）吸収パッド５
吸収パッド５は、毛細管現象でメンブレンを移動してきた試料及び標識試薬シリカナノ粒子又はラテラルフロー用標識試薬シリカナノ粒子を吸収し、常に一定の流れを生じさせるための構成部材である。
【００６４】
これら各構成部材の材料としては特に制限は無く、イムノクロマトグラフィー用テストストリップに用いられる部材が使用できるが、サンプルパッドおよびコンジュゲートパッドとしてはＧｌａｓｓ  Ｆｉｂｅｒ  Ｃｏｎｊｕｇａｔｅ  Ｐａｄ（商品名、ＭＩＬＬＩＰＯＲＥ社製）等のガラスファイバーのパッドが好ましく、メンブレンとしてはＨｉ−Ｆｌｏｗ  Ｐｌｕｓ１２０メンブレン（商品名、ＭＩＬＬＩＰＯＲＥ社製）等のニトロセルロースメンブレンが好ましく、吸収パッドとしてはＣｅｌｌｕｌｏｓｅ  Ｆｉｂｅｒ  Ｓａｍｐｌｅ  Ｐａｄ（商品名、ＭＩＬＬＩＰＯＲＥ社製）等のセルロースメンブレンが好ましい。
前記粘着剤付きバッキングシートとしては、ＡＲ９０２０（商品名、Ａｄｈｅｓｉｖｅｓ  Ｒｅｓｅａｒｃｈ社製）等が挙げられる。
【００６５】
前記テストストリップの作製法としては、サンプルパッド、コンジュゲートパッド、抗体固定化メンブレン、吸収パッドの並び順に、各部材間で毛管現象を生じさせ易くするために、それら各部材の両端を隣接する部材と１〜５ｍｍ程度重ね合わせて（好ましくはバッキングシート上に）貼付することで作製することができる。
【００６６】
発色の程度の判定は、目視以外に例えば、プレテスターＲＭ−４０５、プレテスターＲＭ−５０５（いずれも商品名、和光純薬工業社製）等の尿試験紙用のテスター、例えばデンシトメーター等を用いて行ってもよい。
また、前記標識試薬シリカナノ粒子が蛍光色素を含有した蛍光シリカ粒子の場合、判定部の蛍光の発色の程度は、例えば以下に述べるイムノクロマト法用蛍光検出システムを用いて行うことができる。
【００６７】
前記イムノクロマト法用蛍光検出システムは、少なくとも（１）サンプルパッド、蛍光物質を含有してなる標識試薬シリカナノ粒子又はラテラルフロー用標識試薬シリカナノ粒子を含浸した部材（コンジュゲートパッド）、抗体固定化メンブレン及び吸収パッドからなるテストストリップ、並びに（２）励起光源からなる。
前記蛍光検出システムにおいて、前記標識試薬シリカナノ粒子又はラテラルフロー用標識試薬シリカナノ粒子の部分が発する蛍光を目視等によって検出する観点から、前記励起光源が、波長２００ｎｍ〜４００ｎｍの励起光を発することが好ましい。前記励起光源としては、水銀ランプ、ハロゲンランプ及びキセノンランプが挙げられる。
また、前記蛍光検出システムは、前記励起光源から特定の波長の光のみを透過するためのフィルタを備えていることがより好ましく、さらに、蛍光のみを目視等で検出する観点から、前記励起光を除去し蛍光のみを透過するフィルタを備えていることがさらに好ましい。
前記蛍光検出システムは、前記蛍光を受光する光電子倍増管又はＣＣＤ検出器を備えることが特に好ましく、これにより目視では確認できない強度ないしは波長の蛍光も検出でき、さらにはその蛍光強度を測定できることから標的物質の定量もでき、高感度検出及び定量が可能となる。
【００６８】
前記テストストリップは、手技の習熟していない一般需要者でも操作し易くし、かつＰＯＣＴ（Ｐｏｉｎｔ  Ｏｆ  Ｃａｒｅ  Ｔｅｓｔｉｎｇ）の観点から、テストストリップの検出ラインを目視にて観察する観察窓のプラスチック材料等でハウジング（ケーシング）されていることが好ましい。例えば、特開２０００−３５６６３８等に記載されているハウジング等が挙げられる。
ここで、ＰＯＣＴとは、患者にできる限り近い場所で診断するための検査をいう。従来は採取した血液、尿、患部組織などの検体は、病院の中央検査室や専門の検査センターに送られデータを出すので、診断の確定までに時間がかかっていた（例えば、１日以上）。ＰＯＣＴによれば、瞬時に提供される検査情報をもとに迅速かつ的確な治療が可能となることから、病院での緊急検査や手術中の検査が可能になるので、最近、医療現場でニーズが高い。
【実施例】
【００６９】
以下、本発明を実施例に基づいてさらに詳細に説明する。本発明はこれらの実施例に何ら限定されるものではない。
【００７０】
参考例１（シリカナノ粒子の調製）
５−（及び−６）−カルボキシテトラメチルローダミン・スクシンイミジルエステル（商品名、ｅｍｐ  Ｂｉｏｔｅｃｈ  ＧｍｂＨ社製）２．９ｍｇを１ｍＬのジメチルホルムアミド（ＤＭＦ）に溶解した。ここに１．３μＬのＡＰＳを加え、室温（２３℃）で１時間反応を行った。
得られた反応液６００μＬと、エタノール１４０ｍＬ、ＴＥＯＳ６．５ｍＬ、蒸留水３５ｍＬ及び２８質量％アンモニア水１５ｍＬを混合し、室温で２４時間反応を行った。
反応液を１８０００×ｇの重力加速度で３０分間遠心分離を行い、上清を除去した。沈殿したシリカ粒子に蒸留水を４ｍＬ加え、粒子を分散させ、再度１８０００×ｇの重力加速度で３０分間遠心分離を行った。本洗浄操作をさらに２回繰り返し、シリカナノ粒子分散液に含まれる未反応のＴＥＯＳやアンモニア等を除去し、平均粒径１６９ｎｍのシリカナノ粒子１．６７ｇを得た。収率約９５％。
図２は、得られたシリカナノ粒子のＳＥＭ写真像を示す図である。図中、白く見える球形状物質が、得られたシリカナノ粒子である。
【００７１】
参考例２（ホスホリルコリン基を含むコポリマーの合成）
２−メタクリロイルオキシエチルホスホリルコリン（以下ＭＰＣと称す）とメタクリル酸ブチル（以下ＢＭＡと称す）とのモノマー仕込みモル比がＭＰＣ／ＢＭＡ＝６０／４０、総モノマー濃度が１．０ｍｏｌ／Ｌ及び重合開始剤がモノマー濃度に対して１ｍｏｌ％となるように、ＭＰＣ３．５４ｇ（１２．０ｍｍｏｌ）、ＢＭＡ１．０４ｇ（８．０ｍｍｏｌ）を重合用ガラス反応管に秤取し、これに重合開始剤として２，２’−アゾビスイソブチロニトリル（以下ＡＩＢＮと称す）０．０３２８ｇ（０．２ｍｍｏｌ）、重合溶媒としてメタノール２０ｍｌを加えた。反応管内を十分にアルゴン置換した後、４００ｍＬのジエチルエーテルに滴下することによってポリマーを沈殿させた。ついで濾別し、十分にジエチルエーテルにて洗浄した後減圧乾燥して白色粉末状ポリマー１．８９ｇを得た。重合率は４１．３％であった。また得られたポリマーのテトラヒドロフラン溶液をＧＰＣ（ゲルパーミエーションクロマトグラフィー）を用いて分析し、分子量を測定した結果、ポリスチレン換算で２９０００であった。更にモル組成比は元素分析の結果より、ＭＰＣ／ＢＭＡ＝５５．４／４４．６であった。得られたコポリマーのＨＬＢ値を前記式（２）に基づき計算すると（ここで、親水部ｉはＭＰＣ（式量：２９５）、非親水部ｊはＢＭＡ（式量：１４２）である）、
ＨＬＢ値＝
２０×（２９５×５５．４）／（２９５×５５．４＋１４２×４４．６）＝１４．４
であった。
【００７２】
実施例１（複合粒子の作製１）
５−（及び−６）−カルボキシテトラメチルローダミン・スクシンイミジルエステル（商品名、ｅｍｐ  Ｂｉｏｔｅｃｈ  ＧｍｂＨ社製）２．９ｍｇを１ｍＬのジメチルホルムアミド（ＤＭＦ）に溶解した。ここに１．３μＬのＡＰＳを加え、室温（２３℃）で１時間反応を行った。
得られた反応液６００μＬと、エタノール１４０ｍＬ、ＴＥＯＳ６．５ｍＬ、蒸留水２０ｍＬ及び２８質量％アンモニア水１５ｍＬを混合し、室温で２４時間反応を行った。
反応液を１８０００×ｇの重力加速度で３０分間遠心分離を行い、上清を除去した。沈殿したシリカ粒子に蒸留水を４ｍＬ加え、粒子を分散させ、再度１８０００×ｇの重力加速度で３０分間遠心分離を行った。本洗浄操作をさらに２回繰り返し、シリカナノ粒子分散液に含まれる未反応のＴＥＯＳやアンモニア等を除去し、平均粒径２６０ｎｍのシリカナノ粒子１．６０ｇを得た。収率約９２％。
前記シリカ粒子の分散液１００μＬ（分散媒：蒸留水）と、５０ｍＭ  ＫＨ2ＰＯ4（ｐＨ７．０）３８０μＬをマイクロチューブに加えて軽く撹拌した。前記マイクロチューブに抗ｈＣＧ抗体（Ａｎｔｉ−ｈＣＧ  ｃｌｏｎｅ  ｃｏｄｅｓ／５００８、Ｍｅｄｉｘ  Ｂｉｏｃｈｅｍｉｃａ社製）１０μＬ（５．８ｍｇ／ｍＬ）を加え、室温で１０分間緩やかに混合し、抗ｈＣＧ抗体を前記シリカナノ粒子に吸着させた。これに、参考例２で調製したコポリマーの５重量％溶液を１０μＬ加え軽く撹拌した。
【００７３】
得られたコロイドを１００００×ｇで５分間遠心分離し、上清を除去し、蒸留水に分散させた。再度１００００×ｇで５分間遠心分離を行い、上清を除去し、蒸留水に分散させた。得られたコロイドのゼータ電位測定装置（ゼータサイザーナノ、マルバーン社製）を用いてゼータ電位を測定したところ、ゼータ電位は５０．１ｍＶであった。
【００７４】
得られたコロイドを１００００×ｇで５分間遠心分離し、上清を取り除いた。ここに保存用バッファー（２０ｍＭ  Ｔｒｉｓ−ＨＣｌ（ｐＨ  ８．２）、０．０５％  ＰＥＧ２０，０００、１５０ｍＭ  ＮａＣｌ、１％ＢＳＡ、０．１％ＮａＮ3）を１ｍＬ加え、再度遠心分離し、上清を取り除いた。ここに蒸留水５００μＬ及び塗布バッファー（２０ｍＭ  Ｔｒｉｓ−ＨＣｌ（ｐＨ８．２）、０．０５％ＰＥＧ（分子量２０，０００）、５％スクロース）を５００μＬ加え、粒子を分散させ、シリカ粒子／生体分子／ホスホリルコリン基を含むコポリマーの複合粒子のコロイドを得た（０．５ｍｇ／ｍＬ×１ｍＬ）。
【００７５】
（コポリマーの結合量の評価）
得られたコロイド０．２ｍＬを１００００×ｇで５分間遠心分離し、上清を取り除いた。ここに２Ｍ  ＮａＯＨ水溶液を５０μＬ加え粒子を分散させた後、８０℃で１時間加熱しシリカ粒子を溶解した。これに、２Ｍ塩酸５０μＬを少しずつ加えた。得られた溶液に含まれるコポリマー量をＨＰＬＣ（検出器：示差屈折率検出器、Ｗａｔｅｒｓ社製）で測定した。その結果、コポリマーの濃度は６０μｇ／ｍＬであり、この濃度から算出した粒子１ｍｇあたりのコポリマー結合量は１２μｇであった。
【００７６】
実施例２（複合粒子の作製２）
実施例１で用いた、濃度５ｍｇ／ｍｌのローダミン６Ｇ含有シリカ粒子（平均粒径２６０ｎｍ）の分散液１００μＬ（分散媒：蒸留水）に、蒸留水７７５μＬ、濃度１０ｍｇ／ｍＬのアルギン酸ナトリウム水溶液（重量平均分子量７００００）１００μＬ及び２８重量％のアンモニア水溶液を２５μＬ加え、室温（２３℃）で１時間緩やかに混合した。得られたコロイドを１２，０００×ｇの重力加速度で３０分遠心分離し、上清を除去した。ここに蒸留水を８７５μＬ加え、粒子を再分散させた。続いて、１０ｍｇ／ｍＬのアルギン酸ナトリウム水溶液を１００μＬ加え撹拌子でよく撹拌したあと、２８重量％のアンモニア水溶液を２５μＬ加え、１時間緩やかに混合した。このコロイドを１２，０００×ｇの重力加速度で３０分遠心分離し、上清を除去後、蒸留水を１ｍＬ加え粒子を分散させた。同様にして更に２回遠心分離と蒸留水への分散を繰り返して粒子を洗浄し、蒸留水２００μＬに分散させ、ローダミン６Ｇ含有シリカ粒子／アルギン酸の複合粒子（平均粒径２６０ｎｍ）のコロイドを得た（収量２．５ｍｇ／ｍＬ×２００μＬ）。
【００７７】
前記ローダミン６Ｇ含有シリカ粒子／アルギン酸の複合粒子のコロイドに、０．５Ｍの2-Morpholinoethanesulfonic  acid、ｍｏｎｏｈｙｄｒａｔｅバッファー（ｐＨ６．０）を１００μＬ、蒸留水３９５μＬ、５０ｍｇ／ｍＬのＮＨＳ（N-Hydroxysuccinimide）水溶液２３０μＬ、及び１９．２ｍｇ／ｍＬのＥＤＣ（1-ethyl-3-(3-dimethylaminopropyl)carbodiimide）水溶液７５μＬを順に加えて１０分間混合した。
得られたコロイドを１２，０００×ｇの重力加速度で１０分遠心分離し、上清を除去した。ここに５０ｍＭＫＨ2ＰＯ4（ｐＨ７．０）を３７０μＬと抗ｈＣＧ抗体（Ａｎｔｉ−ｈＣＧ  ｃｌｏｎｅ  ｃｏｄｅｓ／５００８，  Ｍｅｄｉｘ  Ｂｉｏｃｈｅｍｉｃａ社製）２０μＬ（５．８ｍｇ／ｍＬ）を加え、室温で１０分間緩やかに混合し、抗ｈＣＧ抗体を前記シリカナノ粒子に共有結合させた。
【００７８】
これに参考例２で調製したコポリマーの５重量％溶液を１０μＬ加え軽く撹拌した。
混合液を１２０００×ｇで１５分間遠心分離し、上清を取り除いた。ここに保存用バッファー（２０ｍＭ  Ｔｒｉｓ−ＨＣｌ（ｐＨ  ８．２）、０．０５％  ＰＥＧ２０，０００、１５０ｍＭ  ＮａＣｌ、１％ＢＳＡ、０．１％ＮａＮ3）を１ｍＬ加え、再度遠心分離し、上清を取り除いた。ここに蒸留水５００μＬと塗布バッファー（２０ｍＭ  Ｔｒｉｓ−ＨＣｌ（ｐＨ８．２）、０．０５％ＰＥＧ（分子量２０，０００）、５％スクロース）を５００μＬ加え、粒子を分散させ、シリカ粒子／生体分子／ホスホリルコリン基を含むコポリマーの複合粒子のコロイドを得た（０．５ｍｇ／ｍＬ×１ｍＬ）。
実施例１と同様に、得られたコロイドのｐＨ７の純水中におけるゼータ電位は４９．７ｍＶであり、シリカナノ粒子に対するコポリマーの結合量は粒子１ｍｇあたり１５μｇであった。
【００７９】
実施例３（イムノクロマトグラフィー用テストストリップの作製）
実施例１で得られた複合粒子のコロイド０．８ｍＬをＧｌａｓｓ  Ｆｉｂｅｒ  Ｃｏｎｊｕｇａｔｅ  Ｐａｄ（ＧＦＣＰ、ＭＩＬＬＩＰＯＲＥ社製）（８×１５０ｍｍ）に均一に塗布した。デシケーター内で室温下、一夜減圧乾燥し、実施例１で得られた複合粒子を含有してなるコンジュゲートパッドを作製した。
【００８０】
次に、抗体固定化メンブレンを以下の方法で作製した。
メンブレン（丈２５ｍｍ、商品名：Ｈｉ−Ｆｌｏｗ  Ｐｌｕｓ１２０  メンブレン、ＭＩＬＬＩＰＯＲＥ社製）の中央付近（端から約１２ｍｍ）に、幅約１ｍｍのテストラインとして、抗ｈＣＧ抗体（ａｌｐｈａ  ｓｕｂｕｎｉｔ  ｏｆ  ＦＳＨ（ＬＨ），ｃｌｏｎｅ  ｃｏｄｅ／６６０１、Ｍｅｄｉｘ  Ｂｉｏｃｈｅｍｉｃａ社製）を１ｍｇ／ｍＬ含有する溶液（（５０ｍＭＫＨ2ＰＯ4，ｐＨ７．０）＋５％スクロース）を０．７５μＬ／ｃｍの塗布量で塗布した。
続いて、幅約１ｍｍのコントロールラインとして、抗マウスＩｇＧ抗体（Ａｎｔｉ  Ｍｏｕｓｅ  ＩｇＧ、Ｄａｋｏ社製）を１ｍｇ／ｍＬ含有する溶液（（５０ｍＭＫＨ2ＰＯ4，ｐＨ７．０）シュガー・フリー）を０．７５μＬ／ｃｍの塗布量で塗布し、５０℃で３０分乾燥させた。なお、テストラインとコントロールラインとの間隔は４ｍｍとした。
次に、ブロッキング処理として前記メンブレン全体をブロッキングバッファー（組成：１００ｍＭホウ酸（ｐＨ８．５）、１重量％カゼイン）中に室温で３０分浸した。
前記メンブレンをメンブレン洗浄／安定バッファー（組成：１０ｍＭＫＨ2ＰＯ4（ｐＨ７．５）、１重量％スクロース、０．１％コール酸ナトリウム）に移し室温で３０分以上静置した。メンブレンを引き上げ、ペーパータオル上に置いて室温で一夜乾燥させて、抗体固定化メンブレンを作製した。
【００８１】
サンプルパッド（Ｇｌａｓｓ  Ｆｉｂｅｒ  Ｃｏｎｊｕｇａｔｅ  Ｐａｄ（ＧＦＣＰ）、ＭＩＬＬＩＰＯＲＥ社製）、前記コンジュゲートパッド、前記抗体固定化メンブレン、及び吸収パッド（Ｃｅｌｌｕｌｏｓｅ  Ｆｉｂｅｒ  Ｓａｍｐｌｅ  Ｐａｄ（ＣＦＳＰ）、ＭＩＬＬＩＰＯＲＥ社製）をバッキングシート（商品名ＡＲ９０２０，Ａｄｈｅｓｉｖｅｓ  Ｒｅｓｅａｒｃｈ社製）上でこの順に組み立て、５ｍｍ幅、長さ６０ｍｍのストリップ状に切断し、図１（ａ）及び（ｂ）に示した構成のテストストリップを得た。
なお、各構成部材は、図１（ａ）及び図１（ｂ）に示すように、各々その両端を隣接する部材と２ｍｍ程度重ね合わせて貼付した（以下、同様である）。
【００８２】
比較例
比較例として、ホスホリルコリン基を含むコポリマーを加えないで調製したシリカ粒子／生体分子複合粒子を以下の方法で作製した。
実施例１で用いた、濃度５ｍｇ／ｍｌのローダミン６Ｇ含有シリカ粒子（平均粒径２６０ｎｍ）の分散液１００μＬ（分散媒：蒸留水）及び５０ｍＭＫＨ2ＰＯ4（ｐＨ７．０）３９０μＬをマイクロチューブに加えて軽く撹拌した。前記マイクロチューブに抗ｈＣＧ抗体（Ａｎｔｉ−ｈＣＧ  ｃｌｏｎｅ  ｃｏｄｅｓ／５００８，Ｍｅｄｉｘ  Ｂｉｏｃｈｅｍｉｃａ社製）１０μＬ（５．８ｍｇ／ｍＬ）を加え、室温で１０分間緩やかに混合し、抗ｈＣＧ抗体を前記シリカナノ粒子に吸着させた。
混合液を１２０００×ｇで１５分間遠心分離し、上清を取り除いた。ここに保存用バッファー（２０ｍＭ  Ｔｒｉｓ−ＨＣｌ（ｐＨ  ８．２）、０．０５％  ＰＥＧ２０，０００、１５０ｍＭ  ＮａＣｌ、１％ＢＳＡ、０．１％ＮａＮ3）を１ｍＬ加え、再度遠心分離し、上清を取り除いた。ここに蒸留水５００μＬと塗布バッファー（２０ｍＭ  Ｔｒｉｓ−ＨＣｌ（ｐＨ８．２）、０．０５％ＰＥＧ（分子量２０，０００）、５％スクロース）を５００μＬ加え、粒子を分散させ、シリカ粒子／生体分子の複合粒子のコロイドを得た（０．５ｍｇ／ｍＬ×１ｍＬ）。
【００８３】
前記のシリカ粒子／生体分子の複合粒子のコロイドを用いた以外は、実施例３と同様の方法でイムノクロマトグラフィー用テストストリップを得た。
【００８４】
実施例４  リコンビナントｈＣＧの検出
５０ＩＵ／ＬのリコンビナントｈＣＧ（ロート製薬社製）を実施例３及び比較例で作成したテストストリップのサンプルパッド部分に１００μＬ滴下し、３時間放置後、テストストリップのサンプルパッドとコンジュゲートパッドを剥がし、メンブレンを露出させ、レーザダイオードを用いて励起を行いフォトダイオードで蛍光を受光することでメンブレンの蛍光プロファイルを取得した。得られた蛍光プロファイルからテストライン、コントロールラインの蛍光強度を評価した。
【００８５】
得られた蛍光プロファイルを図３に示す。横軸は、メンブレンのサンプルパッド側の端からの距離を示している。図３中、Ａのグラフは実施例３のテストストリップを用いたときの蛍光強度を示し、Ｂのグラフは比較例のテストストリップを用いたときの蛍光強度を示す。なお、７ｍｍ付近のピークはテストラインの蛍光強度、１１ｍｍ付近のピークはコントロールラインの蛍光強度を示している。さらに、図３における、テストライン及びコントロールラインのピークの面積強度の比較を図４に示す。
【００８６】
図３及び４の結果が示すように、本発明のシリカナノ粒子を用いると、比較例のシリカナノ粒子を用いた場合に比べてテストラインの発光強度が１．７倍、コントロールラインの発光強度が１．５倍に増大する。この結果から、本発明によれば、標的物質の検出感度が向上していることが分かる。
さらに、図３から分かるように、本発明のシリカナノ粒子を用いると、比較例のシリカナノ粒子に比べて、バックグラウンドレベルが低下している。この結果から、ホスホリルコリン基を含むコポリマーをシリカナノ粒子表面に吸着又は結合させることによって、標識試薬シリカナノ粒子のメンブレン全体に対する非特異的吸着が抑制され、バックグラウンドが低下していることが分かる。
以上の結果から、本発明によれば、シグナル／ノイズ比の高い極微量標的試料の高感度分析が可能となる。
【００８７】
以上より、本発明の標識シリカナノ粒子を用いたイムノクロマトグラフィー用テストストリップは、シリカナノ粒子表面に生体分子及びホスホリルコリン基を含むコポリマーを吸着又は結合させない標識シリカナノ粒子を用いたイムノクロマトテストストリップに比べて、標的物質の検出感度が向上するとともに、バックグラウンドレベルが低下することから高感度検出に適していることが分かる。
【００８８】
実施例５  シリカナノ粒子の分散性の測定
実施例１で調製した本発明の標識試薬シリカナノ粒子のコロイド、比較例で調製したシリカ粒子／生体分子複合粒子のコロイド、および実施例１及び比較例で使用した、抗ｈＣＧ抗体で表面修飾する前のシリカ粒子について動的光散乱法（ＤＬＳ）による粒度分布の測定を行った。装置はゼータサイザーナノ（商品名、マルバーン社製）を用いた。その結果を図５に示す。図５中、Ａのグラフは本発明の標識試薬シリカナノ粒子のコロイドのデータを示し、Ｂのグラフはシリカ粒子／生体分子複合粒子のコロイドのデータを示し、Ｃのグラフは抗ｈＣＧ抗体で表面修飾する前のシリカ粒子のデータを示す。
【００８９】
図５の結果から明らかなように、比較例で調製したシリカ粒子／生体分子複合粒子のコロイドの粒度分布では複合処理する前のシリカ粒子のコロイドの粒度分布に比べて、粒径の大きい成分が増加している。これは、粒子の凝集体が生じていることを示している。一方シリカ粒子／生体分子／ホスホリルコリン基を含むコポリマーの複合粒子のコロイドの粒度分布では複合処理する前のシリカ粒子のコロイドの粒度分布に比べて大きな差が見られず、凝集はほとんど見られなかった。
この結果から、ホスホリルコリン基を含むコポリマーをシリカナノ粒子表面に吸着又は結合させることで、粒子の凝集が抑制されることが分かる。
【符号の説明】
【００９０】
１  テストストリップ
２  サンプルパッド
３  コンジュゲートパッド
４  抗体固定化メンブレン
５  吸収パッド
６  バッキングシート
４１  テストライン
４２  コントロールライン
【図１】
0005416039.tif 000006
【図２】
0005416039.tif 000007
【図３】
0005416039.tif 000008
【図４】
0005416039.tif 000009
【図５】
0005416039.tif 000010